(57)【要約】  上吹きランスを介して酸化性ガスを上吹きして溶銑の脱炭精錬を実施するにあたり、溶融鉄の揺動を抑制し、溶融鉄の飛散とこれによる鉄歩留りの低下を抑制する。  本発明の転炉操業監視方法は、転炉内の溶銑５に上吹きランス３から酸化性ガスを吹き付ける、または、上吹きランスから酸化性ガスを吹き付けるとともに底吹き羽口４から酸化性ガスまたは不活性ガスを溶銑に吹き込んで溶銑の脱炭精錬を行う際に、転炉２の振動を測定し、該測定値を周波数解析することによって求められる、前記転炉の振動の周波数を脱炭精錬中に監視する。
2015079646.tif 000002
【特許請求の範囲】
【請求項１】
転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、
前記転炉の振動を測定し、該測定値を周波数解析することによって求められる、前記転炉の振動の周波数を脱炭精錬中に監視する転炉操業監視方法。
【請求項２】
前記測定値を高速フーリエ変換することで、前記転炉の振動の周波数を求めることを特徴とする、請求項１に記載の転炉操業監視方法。
【請求項３】
転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、
前記転炉の振動を測定し、該測定値を周波数解析することによって前記転炉の振動の周波数を脱炭精錬中に求め、
求めた転炉振動の周波数のうちで、振幅が最大となる周波数（ｆobs）が、下記の（１）式で算出される転炉の固有振動数（ｆcalc）よりも大きくなるように、上吹きランスから吹き付ける酸化性ガスの流量、上吹きランスのランス高さのうちの何れか一方または双方を調整する転炉操業方法。
【数１】
2015079646.tif 000011
但し、（１）式において、ｆcalcは固有振動数（Ｈｚ）、ｇは重力加速度（９．８ｍ／ｓ2）、Ｄは転炉の溶銑収容部の内径（ｍ）、Ｈは転炉内の浴深さ（ｍ）、ｋは１．８４の値の定数、πは円周率である。
【請求項４】
前記測定値を高速フーリエ変換することで、前記転炉の振動の周波数を求めることを特徴とする、請求項３に記載の転炉操業方法。
【発明の詳細な説明】
【技術分野】
【０００１】
本発明は、上吹きランス（top blowing lance）から酸化性ガス（oxidizing gas）を転炉内の溶銑（molten pig iron）に吹き付けて、溶銑から溶鋼（molten steel）を製造する転炉操業での操業監視方法及び操業方法に関し、詳しくは、炉口や炉壁などに付着する鉄分及びダストなどとして炉外へ噴出する鉄分を低減することのできる転炉操業監視方法及び転炉操業方法に関する。
【背景技術】
【０００２】
転炉での溶銑の脱炭精錬（decarburization refining）では、転炉の生産性向上の観点から、単位時間あたりの酸素ガス供給速度を高めた操業が採用されるに伴い、ダストなどとして炉外に飛散する鉄分、並びに、炉口付近や炉壁に付着及び／または堆積する鉄分が増加している。これらの鉄分は最終的には回収されて再度鉄源として利用されるが、これらの鉄分の量が多くなると、付着した鉄分の除去及び飛散した鉄分の回収に要する処理コストの増加及び転炉の稼働率の低下を招く。従って、これらの鉄分を低減することが解決すべき重要な課題の一つとなっている。【０００３】
このため、転炉での脱炭精錬におけるダストの発生及び抑制に関して、従来から多くの検討・研究がなされてきた。その結果、ダストの発生機構については、［１］バブルバースト（bubble burst）（スピッティング（spitting）及び／またはＣＯガス気泡の湯面からの離脱に伴って粒鉄（iron particle）が飛散する現象など）による発生機構と、［２］ヒューム（高温下での鉄原子の蒸発）による発生機構との２つに大別され、脱炭精錬の進行に伴って各々の発生量及び発生割合が変化することが明らかとなっている。【０００４】
ところで、転炉などの精錬反応容器では、炉内の溶銑及びこの溶銑から製造される溶鋼は、上吹きランスから供給される精錬用ガスや底吹き羽口（bottom blowing tuyere）から供給される攪拌用ガスによって揺動（fluctuation）する。精錬反応容器は炉口部分が開口しているので、揺動との共振によって精錬反応容器が破損することはない。しかしながら、溶銑またはこの溶銑から製造される溶鋼の揺動に伴って溶融鉄（molten metal）の飛散が増大し、前述したバブルバーストによるダストの発生起源の増加及び炉口付近や炉壁での鉄分の付着及び／または堆積を増加させる可能性がある。尚、溶銑の脱炭精錬において、溶銑は脱炭精錬されて溶鋼へと変化するが、脱炭精錬の途中で溶銑と溶鋼とを区別して表示することは困難であるのみならず、煩雑でもある。そこで、本明細書では溶銑と溶鋼とをまとめて「溶融鉄（molten metal）」と表示する。溶銑と溶鋼との区別が明確である場合は、「溶銑」または「溶鋼」と表示する。【０００５】
本発明者らは、揺動に伴う溶融鉄の飛散の有無を確認するべく、転炉などの円筒容器における固有振動数がどの程度になるかを調査した。非特許文献１は、転炉などの円筒容器における固有振動数を解析的に求めており、非特許文献１によれば、円筒容器の固有振動数は、円筒容器の内径と円筒容器内の浴深さ（bath depth）とから、下記の（１）式で与えられるとしている。【０００６】
【数１】
2015079646.tif 000003
【０００７】
但し、（１）式において、ｆcalcは固有振動数（Ｈｚ）、ｇは重力加速度（９．８ｍ／ｓ2）、Ｄは円筒容器の内径（ｍ）、Ｈは円筒容器内の浴深さ（ｍ）、ｋは１．８４の値の定数、πは円周率である。【０００８】
一方、非特許文献２によれば、商業規模の転炉における溶融鉄の揺動による振動数は０．３〜０．４Ｈｚ程度であることが測定されている。この測定値は、（１）式から算出される転炉の固有振動数（ｆcalc）とほぼ一致する。【０００９】
即ち、商業規模の転炉において、収容された溶融鉄の共振による浴面揺動が起こり得ることがわかる。従って、この揺動に起因し、転炉での溶銑の脱炭精錬では、バブルバーストによるダストの発生起源の増加及び炉壁や炉口付近での鉄分の付着及び／または堆積を増加させる可能性が極めて高い。
【先行技術文献】
【非特許文献】
【００１０】
【非特許文献１】生産研究、vol.26(1974)Ｎo.3．p．119−122
【非特許文献２】川崎製鉄技報、vol.19(1987)Ｎo.1．p．1−6
【発明の概要】
【発明が解決しようとする課題】
【００１１】
本発明は上記事情に鑑みてなされたもので、その目的とするところは、上吹きランスを介して酸化性ガスを上吹きして溶銑の脱炭精錬を実施するにあたり、溶融鉄の揺動を抑制し、溶融鉄の飛散とこれによる鉄歩留まりの低下とを抑制することのできる転炉操業監視方法及び転炉操業方法を提供することである。
【課題を解決するための手段】
【００１２】
上記課題を解決するための本発明の要旨は以下のとおりである。【００１３】
［１］転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、前記転炉の振動を測定し、該測定値を周波数解析することによって求められる、前記転炉の振動の周波数を脱炭精錬中に監視する転炉操業監視方法。【００１４】
［２］前記測定値を高速フーリエ変換することで、前記転炉の振動の周波数を求めることを特徴とする、上記［１］に記載の転炉操業監視方法。【００１５】
［３］転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、前記転炉の振動を測定し、該測定値を周波数解析することによって前記転炉の振動の周波数を脱炭精錬中に求め、求めた転炉振動の周波数のうちで、振幅が最大となる周波数（ｆobs）が、下記の（１）式で算出される転炉の固有振動数（ｆcalc）よりも大きくなるように、上吹きランスから吹き付ける酸化性ガスの流量、上吹きランスのランス高さのうちの何れか一方または双方を調整する転炉操業方法。【００１６】
【数２】
2015079646.tif 000004
【００１７】
但し、（１）式において、ｆcalcは固有振動数（Ｈｚ）、ｇは重力加速度（９．８ｍ／ｓ2）、Ｄは転炉の溶銑収容部の内径（ｍ）、Ｈは転炉内の浴深さ（ｍ）、ｋは１．８４の値の定数、πは円周率である。【００１８】
［４］前記測定値を高速フーリエ変換することで、前記転炉の振動の周波数を求めることを特徴とする、上記［３］に記載の転炉操業方法。
【発明の効果】
【００１９】
本発明によれば、転炉内溶融鉄の揺動による振動の周波数を脱炭精錬中にリアルタイムで監視するので、溶融鉄の揺動に起因する溶融鉄の飛散の有無を予測することができる。また、その際に、転炉の振動の周波数のうちで、振幅が最大となる周波数（ｆobs）が転炉の固有振動数（ｆcalc）よりも大きくなるように、上吹きランスから供給する酸化性ガスの流量、上吹きランスのランス高さのうちの何れか一方または双方を調整した場合には、転炉内溶融鉄の揺動が抑制され、溶融鉄の炉外への飛散が軽減されて鉄歩留まりの低下を抑制することが可能となる。
【図面の簡単な説明】
【００２０】
【図１】図１は、脱炭精錬中の転炉の振動を測定することが可能であって本発明を実施するうえで好適な転炉設備の概略図である。
【図２】図２は、無次元化ランス高さ（Ｌ／ｄe）と、転炉振動周波数のうちで振幅が最大となる周波数（ｆobs）との関係を示す図である。
【図３】図３は、上吹き酸素ガス流量と、転炉振動周波数のうちで振幅が最大となる周波数（ｆobs）との関係を示す図である。
【図４】図４は、平均ダスト発生速度と、転炉振動周波数のうちで振幅が最大となる周波数（ｆobs）との関係を示す図である。
【発明を実施するための形態】
【００２１】
以下、本発明を具体的に説明する。先ず、本発明に至った経緯について説明する。
【００２２】
本発明者らは、転炉内の溶銑に酸素ガスなどの酸化性ガスを上吹きして溶銑の脱炭精錬を行う際のダスト発生量及び炉口や上吹きランスへの地金（iron skull）付着量に及ぼす上吹きランスからの酸化性ガスの流量及びランス高さの影響について、試験・検討した。具体的には、上吹きランスから酸化性ガスを吹き付けると同時に炉底部の底吹き羽口から攪拌用ガスを吹き込むことの可能な５トン容量規模の転炉を用い、そのときの転炉の振動を測定しながら、試験・検討を進めた。上吹きランスからの酸化性ガスとしては酸素ガス（工業用純酸素）を使用し、底吹き羽口からの攪拌用ガスとしてはアルゴンガスを使用した。尚、ランス高さとは、上吹きランスの先端から転炉内の静止状態の溶銑浴面までの距離である。
【００２３】
図１に、上記試験で使用した、脱炭精錬中の転炉の振動を測定することが可能であって本発明を実施するうえで好適な転炉設備の概略図を示す。図１において、符号１は転炉設備、２は転炉、３は上吹きランス、４は底吹き羽口、５は溶銑、６は加速度計センサー、７は加速度計本体、８は制御用計算機、９はランス高さ制御装置、１０は、上吹きランスから噴射される酸素ガスの流量を制御するための酸素ガス流量制御装置、１１は、上吹きランスから噴射される酸素ガス噴流、１２は、転炉のトラニオン軸（trunnion shaft）（「傾動軸」（tilt shaft）とも呼ぶ）、１３は、上吹きランスへ酸素ガスを供給するための酸素ガス供給管、１４は、上吹きランスを冷却する冷却水を供給するための冷却水供給管、１５は、上吹きランスを冷却した冷却水を排出するための冷却水排出管である。
【００２４】
転炉２の振動の測定方法としては、図１に示すように、転炉２のトラニオン軸１２のフランジ１２ａに加速度計センサー６を取り付け、トラニオン軸１２の軸心方向（水平方向）と、この軸心方向と直交する水平方向と、の２軸の加速度を測定し、この加速度計センサー６による測定データを加速度計本体７に送信する。加速度計本体７は、加速度計センサー６から入力された測定データを記録すると同時に、入力された測定データを、高速フーリエ変換処理、短時間フーリエ変換処理、ウィグナー分布などの手法を用いて周波数解析して転炉振動の周波数を求める。
【００２５】
加速度計本体７による周波数解析データは制御用計算機８に送信され、制御用計算機８は、加速度計本体７から入力された周波数解析データに基づいて、ランス高さ制御装置９及び酸素ガス流量制御装置１０に制御信号を発信するように構成されている。
【００２６】
実験では、上吹きランス先端に設置されるラバールノズル（laval nozzle）型の噴射ノズルのノズル傾角が全て１５°で、ノズル個数が４孔、５孔、６孔の３種類の上吹きランスを使用した。そして、上吹き酸素ガス流量（各ラバールノズルからの流量の合計。以下同様）を１８Ｎｍ3／ｍｉｎの一定とし、ランス高さ（Ｌ）を２００〜９００ｍｍの範囲で種々変更し、転炉炉口から排出される排ガス中のダスト濃度（鉄分ダストを分別して測定した値。以下同様）に及ぼすランス高さ（Ｌ）の影響を調査した。表１に、上吹きランスに配置した４孔、５孔、６孔の３種類のラバールノズル型の噴射ノズルの形状を示す。尚、噴射ノズルのノズル傾角とは、噴射ノズルの酸素ガス噴射方向と上吹きランスの軸心方向との角度である。
【００２７】
【表１】
2015079646.tif 000005
【００２８】
また、別の実験では、表１に示す、４孔、５孔、６孔の３種類の噴射ノズルを配置した上吹きランスを使用し、ランス高さ（Ｌ）を４００ｍｍの一定とし、上吹き酸素ガス流量を１０〜２４Ｎｍ3／ｍｉｎの範囲で種々変更し、排ガス中のダスト濃度に及ぼす上吹き酸素ガス流量の影響を調査した。
【００２９】
上記の試験では、酸素ガスの供給は溶銑中の炭素濃度が４．０質量％の時点から開始し、溶融鉄中の炭素濃度が０．０５質量％となる時点まで継続した。また、この試験では、ランス高さ制御装置９及び酸素ガス流量制御装置１０に制御信号を送信せず、ランス高さ（Ｌ）及び酸素ガス流量は初期の設定値のままとした。
【００３０】
図２に、ランス高さ（Ｌ）を表１に示すノズル出口径（ｄe）で除算して無次元化した無次元化ランス高さ（Ｌ／ｄe）と、転炉振動周波数のうちで振幅が最大となる周波数（ｆobs）との関係を、ノズル個数別に示す。ここで、振幅が最大となる周波数（ｆobs）は、トラニオン軸１２の軸心方向（水平方向）と、軸心方向と直交する水平方向と、の２軸で測定される加速度のうちで振幅が最大となる周波数である。具体的には、２軸の合成での振幅が最大となる周波数を求めた。図中の直線は、下記の（１）式で計算される転炉の固有振動数（ｆcalc）であり、５トン規模の転炉２の固有振動数（ｆcalc）は、０．５８Ｈｚであった。
【００３１】
【数３】
2015079646.tif 000006
【００３２】
但し、（１）式において、ｆcalcは固有振動数（Ｈｚ）、ｇは重力加速度（９．８ｍ／ｓ2）、Ｄは転炉の溶銑収容部の内径（ｍ）、Ｈは転炉内の浴深さ（ｍ）、ｋは１．８４の値の定数、πは円周率である。ここで、転炉の溶銑収容部の内径は、溶銑を収納している各部位の内径の平均値であり、浴深さは、転炉内底から転炉内の静止状態の溶銑浴面までの距離である。
【００３３】
図２から明らかなように、転炉振動周波数のうちで振幅が最大となる周波数（ｆobs）は、無次元化ランス高さ（Ｌ／ｄe）つまりランス高さ（Ｌ）の増加に伴って減少することがわかった。また、振幅が最大となる周波数（ｆobs）と転炉の固有振動数（ｆcalc）とが一致する無次元化ランス高さ（Ｌ／ｄe）は、ノズル個数の違いによって異なり、振幅が最大となる周波数（ｆobs）と固有振動数（ｆcalc）とが一致する無次元化ランス高さ（Ｌ／ｄe）は、４〜６孔ノズルの比較では、４孔ノズルで最も小さくなることがわかった。
【００３４】
また、図３に、上吹き酸素ガス流量と、転炉振動周波数のうちで振幅が最大となる周波数（ｆobs）との関係を、ノズル個数別に示す。図中の直線は、（１）式で計算される転炉の固有振動数（ｆcalc）であり、前述したように、５トン規模の転炉２の固有振動数（ｆcalc）は、０．５８Ｈｚである。
【００３５】
図３から明らかなように、転炉振動周波数のうちで振幅が最大となる周波数（ｆobs）は、上吹き酸素ガス流量の増加に伴って減少することがわかった。また、振幅が最大となる周波数（ｆobs）と転炉の固有振動数（ｆcalc）とが一致する上吹き酸素ガス流量は、ノズル個数の違いの影響を受けず、４〜６孔ノズルでは、ノズル個数による違いは認められなかった。
【００３６】
また更に、図４及び表２に、排ガス中の平均ダスト濃度から求めた平均ダスト発生速度と、脱炭精錬中の転炉振動周波数のうちで振幅が最大となる周波数（ｆobs）との関係をノズル個数別に示す。ここで、平均ダスト発生速度は下記の（２）式で定義した。
【００３７】
平均ダスト発生速度(kg/(min・溶銑ton))＝排ガス中のダスト濃度(kg/Nm3)×排ガス流量(Nm3/(min・溶銑ton))・・・（２）
【００３８】
【表２】
2015079646.tif 000007
【００３９】
図４及び表２から明らかなように、平均ダスト発生速度は、転炉振動周波数のうちで振幅が最大となる周波数（ｆobs）の増加に伴って低下するが、振幅が最大となる周波数（ｆobs）が同一の場合には、４〜６孔ノズルの比較では、４孔ノズルで最も平均ダスト発生速度が小さくなることがわかった。ここで、注目すべき事項は、４〜６孔ノズルの何れの上吹きランスにおいても、振幅が最大となる周波数（ｆobs）が固有振動数（ｆcalc）の０．５８Ｈｚを境として平均ダスト発生速度は急激に変化し、振幅が最大となる周波数（ｆobs）が固有振動数（ｆcalc）よりも大きくなる場合には、平均ダスト発生速度が低減することである。
【００４０】
即ち、ダスト発生速度の増加による鉄歩留まりの低下を防止するうえで、転炉振動周波数のうちで振幅が最大となる周波数（ｆobs）が固有振動数（ｆcalc）よりも大きくなるように、ランス高さ（Ｌ）及び上吹き酸素ガス流量を調整することが重要であることを知見した。
【００４１】
本発明は、上記知見に基づいてなされたものであり、本発明に係る転炉操業監視方法は、転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、前記転炉の振動を測定し、該測定値を周波数解析することによって求められる、前記転炉の振動の周波数を脱炭精錬中に監視することを必須の条件とする。
【００４２】
そして、本発明に係る転炉操業方法では、監視している転炉振動のうちで、振幅が最大となる周波数（ｆobs）が、上記の（１）式で算出される転炉の固有振動数（ｆcalc）よりも大きくなるように、上吹きランスから供給する酸化性ガスの流量、上吹きランスのランス高さのうちの何れか一方または双方を調整する。具体的には、振幅が最大となる周波数（ｆobs）が転炉の固有振動数（ｆcalc）と同等かそれよりも小さくなった場合には、上吹きランスから供給する酸化性ガス流量を減少する、または、上吹きランスのランス高さを小さくする、のうちの何れか一方または双方を実施する。
【００４３】
図１に示す転炉設備１では、加速度計本体７による周波数解析データが制御用計算機８に逐次送信されており、加速度計本体７によって解析された、振幅が最大となる周波数（ｆobs）が固有振動数（ｆcalc）と同等かそれよりも小さくなった場合には、その都度、制御用計算機８は、ランス高さ制御装置９にランス高さ（Ｌ）を小さくする信号を発信するか、または、酸素ガス流量制御装置１０に酸素ガス流量を減少させる信号を発信する、或いは、双方を発信するように、構成されている。
【００４４】
上吹きランス３から吹き込む酸化性ガスとしては、酸素ガスが一般的であるが、酸素ガスと希ガスとの混合ガス、空気、酸素富化空気などを用いることができる。本発明で使用する酸化ガスとは、酸素濃度が空気と同等またはそれ以上である酸素ガス含有ガスの全てのことである。
【００４５】
尚、上記試験では、底吹き羽口４から不活性ガスを吹き込んでいるが、底吹き羽口から酸化性ガスを吹き込んでも構わない。底吹き羽口から吹き込まれる酸化性ガスは、脱炭精錬用の酸素ガスとして機能するのみならず、攪拌用ガスとしても機能する。当然ではあるが、底吹き羽口の設置は本発明において必須条件ではなく、底吹き羽口からのガス吹き込みを行わなくても構わない。ここで、不活性ガスとは、アルゴンガスやヘリウムガスなどの希ガスまたは窒素ガスのことである。
【００４６】
以上説明したように、本発明によれば、転炉内溶融鉄の揺動による振動の周波数を脱炭精錬中にリアルタイムで監視するので、溶融鉄の揺動に起因する溶融鉄の飛散の有無を予測することができる。また、その際に、転炉の振動の周波数のうちで、振幅が最大となる周波数（ｆobs）が転炉の固有振動数（ｆcalc）よりも大きくなるように、上吹きランスから供給する酸化性ガスの流量、上吹きランスのランス高さのうちの何れか一方または双方を調整した場合には、転炉内溶融鉄の揺動が抑制され、溶融鉄の炉外への飛散が軽減されて鉄歩留まりの低下を抑制することが可能となるのみならず、ダストの回収に要する費用及び時間が削減されて、転炉の生産性を向上することが可能となる。
【実施例】
【００４７】
図１に示す転炉と同様の形状である、容量が３００トンの上底吹き転炉（酸素ガス上吹き、攪拌用ガス底吹き）を用いて脱炭精錬を行った。使用した上吹きランスは、先端部に同一形状の５個のラバールノズル型の噴射ノズルを、ノズル傾角を１４°として上吹きランスの軸心に対して同一円周上に等間隔で配置したものである。噴射ノズルのスロート径（ｄt）は７３．６ｍｍ、噴射ノズルの出口径（ｄe）は７８．０ｍｍである。【００４８】
鉄スクラップを上底吹き転炉に装入した後、予め脱燐処理を施し、温度が１２５５〜１２８０℃の溶銑を上底吹き転炉に装入した。次いで、底吹き羽口からアルゴンガスを攪拌用ガスとして溶銑中に吹き込みながら、上吹きランスから酸素ガスを溶銑浴面に向けて吹き付けて、脱炭精錬を開始した。鉄スクラップの装入量は、脱炭精錬終了時の溶鋼温度が１６５０℃となるように調節した。使用した溶銑の化学成分を表３に示す。【００４９】
【表３】
2015079646.tif 000008
【００５０】
脱炭精錬中に炉上ホッパー（図示せず）から造滓剤として生石灰を投入し、溶融鉄中の炭素濃度が０．０５質量％となるまで脱炭精錬を行った。生石灰は、炉内に生成されるスラグの塩基度（質量％ＣａＯ／質量％ＳｉＯ2）が２．５となるように、その添加量を調整した。【００５１】
また、図１に示すように転炉のトラニオン軸１２に加速度計センサー６をセットし、トラニオン軸の軸心方向及び軸心方向と直交する水平方向の２軸の加速度を測定した。得られた加速度信号を加速度計本体７で記録すると同時に高速フーリエ変換処理を行い、転炉振動の周波数解析をリアルタイムで実施し、この周波数解析データを制御用計算機８に送信した。制御用計算機は、受信した周波数解析データに基づき、ランス高さ制御装置９及び酸素ガス流量制御装置１０を、以下のように作動させた（本発明例）。【００５２】
即ち、（１）式から計算される固有振動数（ｆcalc）に対して、転炉振動周波数のうちで振幅が最大となる周波数（ｆobs）が同じか小さくなる場合には、先ず、ランス高さ制御装置を作動させ、ランス高さを、基準位置から最大で５００ｍｍ小さくする範囲内で制御した。この操作で、振幅が最大となる周波数（ｆobs）が固有振動数（ｆcalc）よりも大きくならない場合には、酸素ガス流量制御装置を作動させ、振幅が最大となる周波数（ｆobs）が固有振動数（ｆcalc）よりも大きくなるまで上吹き酸素ガス流量を低下した。尚、（１）式から計算される転炉の固有振動数（ｆcalc）は０．２９Ｈｚであった。【００５３】
また、比較のために、転炉設備と操業方法は上記の本発明例に従うが、ランス高さ制御装置及び酸素ガス流量制御装置を作動させずに、脱炭精錬を行った（比較例）。【００５４】
本発明例及び比較例ともに、上吹き酸素ガス流量、底吹きガス流量、及び、無次元化ランス高さ（Ｌ／ｄe）は、溶銑中の炭素濃度に応じて表４に示すように設定した。即ち、溶融鉄中の炭素濃度が０．４質量％を境として、上吹き酸素ガス流量及び底吹きガス流量を変更するとともに、無次元化ランス高さ（Ｌ／ｄe）を変更した。【００５５】
【表４】
2015079646.tif 000009
【００５６】
本発明例及び比較例における操業条件と脱炭精錬結果とを表５に示す。【００５７】
【表５】
2015079646.tif 000010
【００５８】
本発明例では、精錬中に、振幅が最大となる周波数（ｆobs）が固有振動数（ｆcalc）と一致したため、直ちに上吹きランス高さ制御装置及が作動し、無次元化ランス高さ（Ｌ／ｄe）を３４．６から２９．５に変更した。これにより、振幅が最大となる周波数（ｆobs）は０．３２Ｈｚに上昇した。同一の操業方法であるので、比較例でも、振幅が最大となる周波数（ｆobs）は固有振動数（ｆcalc）と一致したが、比較例では、操業条件を変更せずに脱炭精錬を継続した。【００５９】
その結果、本発明例と比較例とで精錬時間や冶金特性はほぼ同等の成績であったが、比較例では本発明例に比較してダスト発生速度が高くなった。尚、表５のダスト発生速度指数は、比較例でのダスト発生速度を１．０とした場合の相対値である。【００６０】
このように、本発明を適用することで、鉄歩留まりを高めた転炉操業が可能となることが確認できた。
【符号の説明】
【００６１】
１  転炉設備
２  転炉
３  上吹きランス
４  底吹き羽口
５  溶銑
６  加速度計センサー
７  加速度計本体
８  制御用計算機
９  ランス高さ制御装置
１０  酸素ガス流量制御装置
１１  酸素ガス噴流
１２  トラニオン軸
１３  酸素ガス供給管
１４  冷却水供給管
１５  冷却水排出管
【図１】
2015079646.tif 000012
【図２】
2015079646.tif 000013
【図３】
2015079646.tif 000014
【図４】
2015079646.tif 000015
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
転炉内の溶銑に上吹きランスから酸化性ガスを吹き付ける、または、上吹きランスから酸化性ガスを吹き付けるとともに底吹き羽口から酸化性ガスまたは不活性ガスを溶銑に吹き込んで溶銑の脱炭精錬を行う際に、
前記転炉の振動を測定し、該測定値を周波数解析することによって前記転炉の振動の周波数を脱炭精錬中に求め、
求めた転炉振動の周波数のうちで、振幅が最大となる周波数（ｆobs）が、下記の（１）式で算出される転炉の固有振動数（ｆcalc）よりも大きくなるように、上吹きランスから吹き付ける酸化性ガスの流量、上吹きランスのランス高さのうちの何れか一方または双方を調整する転炉操業方法。
【数１】
2015079646.tif 000016
但し、（１）式において、ｆcalcは固有振動数（Ｈｚ）、ｇは重力加速度（９．８ｍ／ｓ2）、Ｄは転炉の溶銑収容部の内径（ｍ）、Ｈは転炉内の浴深さ（ｍ）、ｋは１．８４の値の定数、πは円周率である。
【請求項２】
前記測定値を高速フーリエ変換することで、前記転炉の振動の周波数を求めることを特徴とする、請求項１に記載の転炉操業方法。
【手続補正３】
【補正対象書類名】明細書
【補正対象項目名】０００１
【補正方法】変更
【補正の内容】
【０００１】
本発明は、上吹きランス（top blowing lance）から酸化性ガス（oxidizing gas）を転炉内の溶銑（molten pig iron）に吹き付けて、溶銑から溶鋼（molten steel）を製造する転炉操業方法に関し、詳しくは、炉口や炉壁などに付着する鉄分及びダストなどとして炉外へ噴出する鉄分を低減することのできる転炉操業方法に関する。
【手続補正４】
【補正対象書類名】明細書
【補正対象項目名】００１１
【補正方法】変更
【補正の内容】
【００１１】
本発明は上記事情に鑑みてなされたもので、その目的とするところは、上吹きランスを介して酸化性ガスを上吹きして溶銑の脱炭精錬を実施するにあたり、溶融鉄の揺動を抑制し、溶融鉄の飛散とこれによる鉄歩留まりの低下とを抑制することのできる転炉操業方法を提供することである。
【国際調査報告】
2015079646.tif 000017
2015079646.tif 000018
2015079646.tif 000019
2015079646.tif 000020